СПОСОБ ПОЛУЧЕНИЯ МАТЕРИАЛОВ С СУПЕРПАРАМАГНИТНЫМИ СВОЙСТВАМИ

1. Способ получения суперпарамагнитного материала, отличающийся тем, что включает следующие стадии:
a) получение раствора солей Fe (II) и Fe (III),
b) добавление поверхностно-активного вещества в раствор, полученный на стадии
c) реакция смеси, полученной на стадии (b), с основанием,
d) экстракция полученных на стадии (с) наночастиц, промывание полярным органическим растворителем и высушивание материала,
e) диспергирование полученных на стадии (d) наночастиц в органическом растворителе с получением ферромагнитной жидкости,
f) обработка материала ферромагнитной жидкостью, полученной на стадии (е).
2. Способ по п.1, в котором соли Fe, используемые на стадии (а), выбирают из сульфатов, хлоридов, нитратов или ацетатов.
10
20
3. Способ по любому из пп.1 или 2, в котором поверхностно-активным веществом, используемым на стадии (b), является жирная кислота с цепью С-С.
10
20
4. Способ по п.3, в котором жирную кислоту с цепью С-С, выбирают из олеиновой кислоты, стеариновой кислоты или линолевой кислоты.
5. Способ по любому из пп.1 или 2, в котором основание, используемое на стадии (с), выбирают из гидроксида аммония, гидроксида натрия, гидроксида калия, гидроксида тетраметиламмония, гидроксида тетраэтиламмония, гидроксида тетрабутиламмония.
6. Способ по любому из пп.1 или 2, в котором реакцию на стадии (с) осуществляют при температуре 75-95°С.
7. Способ по любому из пп.1 или 2, в котором полярный органический растворитель, используемый на стадии (d), выбирают из группы, включающей ацетон, метилэтилкетон, метанол, этанол, изопропанол, этилацетат и трихлорэтилен.
8. Способ по любому из пп.1 или 2, отличающийся тем, что органический растворитель используемый на стадии (е), выбирают из группы, включающей н-гептан, н-октан, н-гексан, циклогексан, толуол, бензол, простой петролейный эфир и ксилолы.
9. Способ по любому из пп.1 или 2, в котором твердым материалом, обрабатываемым ферромагнитной жидкостью, является твердый материал неорганического происхождения, который выбирают из группы, включающей оксиды и гидроксиды металлов, смешанные оксиды, оксиды кремния и силикаты, оксиды алюминия, силикоалюминаты, фосфаты, алюмофосфаты, пористые керамические материалы, углеродистые материалы или любое их сочетание.
10. Способ по п.9, в котором твердый материал, обрабатываемый ферромагнитной жидкостью, выбирают из природных оксидов кремния, синтетических оксидов кремния, слоистых двойных гидроксидов, природной или синтетической глины, природных или синтетических цеолитов, углеродистых материалов в виде нанотрубок, волокон, гранул, монолитов, тканей или мембран, пористых стекломатериалов или керамических материалов.
11. Способ по любому из пп.1 или 2, в котором твердым материалом, обрабатываемым ферромагнитной жидкостью, является твердый органический или гибридный органическо-неорганический материал природного или синтетического происхождения, который выбирают из целлюлозных материалов, лигноцеллюлозных материалов, полимерных материалов, гибридных материалов, полученных из глин, оксидов кремния, стекла на кремниевой основе или любых их сочетаний.
12. Способ по п.11, в котором твердый материал, обрабатываемый ферромагнитной жидкостью, выбирают из меха, шерсти, хлопка, древесины, пробки, губок, волокон, бумаги, картона, полиамидов, сложных полиэфиров, полиуретанов, полистиролов, полисульфонов, органоглин, накомпозиционных и бионанокомпозиционных материалов.
13. Способ по любому из пп.1 или 2, в котором обработку твердого вещества ферромагнитной жидкостью осуществляют способом, выбранным из погружения, нанесения покрытия, пропитки или инфильтрации.
14. Способ по любому из пп.1 или 2, отличающийся тем, что обработку твердого вещества ферромагнитной жидкостью осуществляют путем перемешивания методом, который выбирают из группы, включающей механическое перемешивание, ультразвуковое излучение и барботирование азота или другого газа.
15. Способ по любому из пп.1 или 2, отличающийся тем, что процесс высушивания материала, полученного на стадии (f), выбирают из сушки при атмосферном давлении, сушки при пониженном давлении или сушки при сверхкритическом давлении.
16. Способ по п.15, дополнительно включающий стадию (g), на которой материал, полученный на стадии (f), подвергают тепловой обработке или экстракции с помощью полярных растворителей.
17. Суперпарамагнитный материал, полученный способом по любому из пп.1-16.
18. Применение суперпарамагнитного материала по п.17 в процессах улавливания, влагозадержания, адсорбции и абсорбции, ионного обмена, катализа и биокатализа, в качестве носителей пестицидов, клеток, ферментов или биологических фрагментов, в процессах разделения, хроматографии и концентрирования, регулируемого и направленного высвобождения лекарственных средств, лечения гипертермии, очистки воды, обеззараживания почв, адсорбции газообразных загрязнителей, сбора и удаления токсичных или радиоактивных веществ, в качестве наполнителей или добавок к полимерам, в производстве защищающих от электромагнитного излучения панелей и магнитных датчиков.
19. Применение безводной ферромагнитной жидкости, содержащей наночастицы оксидов металлов, связанные с поверхностно-активным веществом и диспергированные в одном или нескольких органических растворителей, для получения материалов с суперпарамагнитными свойствами.